(57)【要約】      （修正有）【課題】防透け性と快適性を兼ね備えた多重模紗組織織物を提供する。【解決手段】模紗組織の組織ズレ部分を表組織と裏組織で相反する場所にずらした多重織組織としたことを特徴とする模紗組織織物。この織物の波長領域３８０〜８００ｎｍにおける可視光線の分光透過率平均値は５０％以下であることが好ましい。また多重模紗組織織物の通気度は、１５cc／ｃｍ２・m 以上であることが好ましい。更に多重織組織が２重織組織であることが好ましい。【選択図】図１
2006225806.tif 000002
【特許請求の範囲】
【請求項１】
模紗組織の組織ズレ部分を表組織と裏組織で相反する位置にずらした多重織組織としたことを特徴とする模紗組織織物。
【請求項２】
長領域が３８０〜８００ｎｍの可視光線の分光透過率の平均値が５０％以下であることをことを特徴とする請求項１記載の模紗組織織物。
【請求項３】
通気度が１５cc／ｃｍ２・m 以上であることを特徴とする請求項１または２記載の模紗組織織物。
【請求項４】
多重織組織が２重織組織であることを特徴とする請求項１〜３のいずれかに記載の模紗組織織物。
【請求項５】
請求項１〜４のいずれかに記載の模紗組織織物を用いていなる衣服。
【発明の詳細な説明】
【技術分野】
【０００１】
本発明は、従来の模紗組織織物では実現出来なかった防透け性と通気度を両立させた多重織組織の模紗組織織物に関するものである。
【背景技術】
【０００２】
模紗組織は、絽織りのように特別な織機を用いることなく、組織的に糸状の片寄りを作成し隙間を作ることが出来る。この模紗組織の織物は、例えば、和装の帯のように他組織とストライプ配置を行い織物に意匠性を持たせたり、糸状の片寄りによる隙間により通気性を確保し、夏用の婦人服、ブラウスおよびシャツ等や、模紗による糸の片寄りをレース場に配置し日光の透過しやすいカーテン等に用いられている。
【０００３】
しかしながら、模紗組織織物は逆に隙間が多いことにより、シャツ地やブラウス等直接肌の上に着る場合や下着の上に着る場合、アンダーシャツや肌が隙間から見えてしまい、あたかも生地が透けて見えるような状態となるため、用途によっては不適な織物組織である。例えば、通気性の良好なジャケットに模紗組織織物を用いた提案があるが（特許文献１および特許文献２参照）、主用途がジャケットのような上着であるため素肌の上に着ることがなく、模紗組織によるその快適性を十分に生かしきれていない。
【特許文献１】特開平０９−２２８１１０号報
【特許文献２】特開平１０−０７７５４２号報
【発明の開示】
【発明が解決しようとする課題】
【０００４】
そこで本発明の目的は、模紗組織の持つ良好な通気性を維持したまま防透け性をした模紗組織織物を提供することにある。
【課題を解決するための手段】
【０００５】
本発明の模紗組織織物は、模紗組織の組織ズレ部分を表組織と裏組織で相反する位置（場所）にずらした多重織組織ことを特徴とする模紗組織織物であり、本発明の模紗組織織物の好ましい態様によれば、模紗組織織物は、長領域が３８０〜８００ｎｍの可視光線の分光透過率の平均値が５０％以下であり、そして、通気度が１５cc／ｃｍ２・m 以上であり、多重織組織が２重織組織である。
【０００６】
本発明の模紗組織織物は、ワーキングシャツや夏物ブラウス等の衣服に好適である。
【発明の効果】
【０００７】
本発明によれば、通気性等の快適性と防透け性を兼ね備えた模紗組織織物が得られる。
【発明を実施するための最良の形態】
【０００８】
以下、本発明の模紗組織織物を実施するための最良の形態について詳細に説明する。
【０００９】
本発明の模紗組織織物では、基本組織として一般的な模紗組織が用いられる。図２〜図５は、本発明で基本組織として用いられる模紗組織図を例示している。
図２は、平組織と３／３マット組織を組み合わせた模写組織であり、平部分の組織係数が３／３マット組織に比べてきつくなるため、平組織部分の組織が３／３マット部分にずれてしまい組織の図中矢印部分に隙間を作ることができる。この場合、筬入れを平部分の中央が筬割りとなるようにすることで、効果的に組織ズレを作ることができる。
【００１０】
図３も図２の組織と同様に、組織図中央部分の組織がその両隣の部分に比べて組織係数が高く、組織ズレを起こしてしまい、隙間を作ることができる。
【００１１】
図４も同様に、中央が平組織で、両端が２／２ツイルであり、平組織がずれることにより隙間を作ることができる。
【００１２】
図５は、模写組織と平組織を並べた基本組織一例を示す。この組織を用いることで、経てストライプ状に模写部分を配置することができ、かつ平部分のリピートによりストライプピッチをコントロールすることができる。
【００１３】
また、その他基本組織として平ベースに模写部組織を千鳥配置したり、等間隔で並べたりすることができる。
【００１４】
この模紗組織は、斜子織と同じように、経糸も緯糸もそれぞれ糸同士が寄り合って、束になるような形態になるから、隙間ができてくるのである。
【００１５】
基本組織は一般的に模紗、モック・レノ、擬絽、目透織といわれる組織ズレを起こさせる構造であれば、上記の例にとらわれることはない。
【００１６】
本発明では、かかる基本組織をベースに２重織物等の多重組織織物を作成する。例えば、２重織物には、経２重、緯２重および経緯２重織物があるが、これらの種類には特に限定はない。本発明では、多重織りで模紗組織を作るときに、組織ズレ部分が互いに同一部分にくると、通気性は良くなるが防透け性を付与することが出来ない。
そこで、本発明では、模紗組織の組織ズレ部分を表組織と裏組織で相反する場所にずらして多重織組織とするのである。表組織と裏組織の組織ズレ部分は可能であれば模写組織部分の１完全組織ずらすことが好ましい。近すぎると真正面からは隙間がずれているため直接織物の反対側を可視する事は出来ないが、斜めからみると可視出来ることがある。従って上下左右に１完全組織分相反する場所に模写組織を配置することが好ましい。ただし模写組織部分を表組織と裏組織で離れさせすぎることは結果として模写組織部分が少なくなることであり、好ましくは５完全組織以下が好ましい。
ここで組織ズレとは、通常織物の経糸は均等に並んでいるものであるが、織物組織を選択し組織係数の高い部分と低い部分を隣り合わせることにより組織係数の高い部分の経糸および／または緯糸を低い部分にずらすことにより、経糸の並びを不均一にすることで経糸および／または緯糸の密度を他の部分に比べて低くし織物の経糸および／または緯糸の並びを粗にすることで隙間を作ることを指す。
【００１７】
図１および図６は、それぞれ本発明の模紗組織織物の組織図を例示している。図１は、経緯２重組織による組織例であり、図６は、経２重組織による組織例である。
【００１８】
ここで、本発明でいう防透け性とは、透過率によって表される。本発明の模紗組織織物は、波長領域が３８０〜８００ｎｍにおける可視光線の分光透過率平均値が５０％以下であることが重要である。分光透過率が５０％より大きいと織物の隙間が大きく可視光線が通り過ぎるため、衣服とした場合に透け感が大きく感じられる。さらに分光透過率は４０％以下が好ましく、より好ましくは２０％以下である。ただし、分光透過率が５％を下回ると透け感がない代わりに夏物衣料としは重厚感が生じてしまうことがある。
【００１９】
分光透過率を調整するためには、繊維の種類や繊度を選択すること、すなわち、透過率が低く、かつ太い繊度の繊維を使用すれば透過を抑えることができる。また、織物組織としては、例えば、同じ織物密度であれば、図３は図２に比べて組織ズレが大きくなるため、結果として透過しやすくなる。また、織物密度は高ければ組織ズレを起こしにくくなり分光透過率を低くすることができる。
ここで分光透過率とは、分光光度計を用いて測定することができ、機器の構成は光源から出た光を波長ごとに分ける部分（分光部）と、分けた光を試料に当てて光の弱くなる程度を測定する部分（光度計）からなる。測定は、分光透過率島津製作所製の自記分光光度計（ＵＶ−２２００、積分球ＩＳＲ−２２００）により、スリット幅５ｎｍ、照射波長３８０〜８００ｎｍ領域の分光透過率を測定した。
【００２０】
本発明の模紗組織織物の通気度は、快適性を実感するためにはＪＩＳ  １０９６  ８．２７．１  Ａ法（ＪＩＳ２００４年版）に定めるフランジール形法にて通気度が２０ｃｃ／ｃｍ２・s 以上あることが好ましく、夏場の高温多湿条件において快適性を得るためには通気度が２５ｃｃ／ｃｍ２・s 以上であり、さらに好ましくは３０ｃｃ／ｃｍ２・s 以上ある。通気度は、高ければ高いほど衣服内と外気の交換が行いやすく快適であるが、逆に通気度が高すぎると織物の隙間が大きいことを意味し、紡透け性が得られないことがあり、分光透過率の調整と逆方向に、組織、繊維種、織物密度等の調整により、分光透過率と通気度を両立させることが重要である。
【００２１】
本発明の模紗組織織物に使用する繊維素材に特に限定はなく、綿や麻等の天然繊維、ウール等の動物繊維、レーヨン等の再生繊維、アセテート等の半合成繊維、ポリエステル繊維等の合成繊維等用いることが出来る。また、繊維形態も紡績糸やフィラメント等特に限定がなく、各種素材を混紡した紡績糸等も使用できる。
【００２２】
例えば、本発明の模紗組織織物を、ユニフォーム素材やアウトドア素材とする場合、表組織を構成する繊維としてポリエステル仮撚加工糸を用い、裏組織を構成する繊維としてポリエステル繊維と綿の紡績糸、吸汗性ポリエステル加工糸、または単糸繊度が細いポリエステル加工糸を用いると、防透けと通気度の両立に加えて、吸水性や吸水拡散性も付与することができる。
【００２３】
本発明の模紗組織織物を構成する繊維糸状の総繊度にも特に限定はないが、本発明の模紗組織織物は多重織り組織となるため、例えば、２重織組織の場合、１重織組織に比べて生地の厚さが１．５倍から２倍程度になるため１重織組織で用いる繊維の総繊度よりも細い総繊度の繊維糸状を使用することが好ましい。例えば、ワーキングシャツ用途では、１重織物で綿番手３０Ｓ程度のポリエステル繊維／綿紡績糸を一般的に用いるところを、本発明の織物では４５Ｓ程度まで細くすることが好ましい。
【００２４】
表面を構成する繊維糸状と裏面を構成する繊維糸状に別の繊維糸状を用いる場合、表面は通常１重織物で用いるのと同程度である総繊度の繊維糸状を、また裏面を構成する繊維糸状に織密度を組織的に上げる必要があるが総繊度の細い繊維糸状を用いることにより、生地の厚み増加を抑えつつ本発明の目的である織物を得ることができ、総繊度については織物を構成する繊維糸状、組織に、密度により適宜決定することができる。
【００２５】
繊維の使用形態はフィラメント、紡績糸と特に規定はないが、本発明の快適性をもった模紗組織織物とするためには、嵩高繊維糸状を用いると組織ズレによる隙間を繊維糸状の嵩高性がふさぐ結果となるため、好ましくは繊維糸状に撚りを施すことが好ましい。撚数は特に規定はないが、強撚域とすることでドライタッチのある織物とすることができ、また中撚域では、例えば仮撚加工糸を用いた場合その嵩高性を抑えることができるため、織物のフカツキ感を解消できることができる。
【００２６】
本発明の模紗組織織物のカバーファクターは、１５００から４５００の範囲であることが好ましい。カバーファクターが１５００未満では２重織りにしたときに、組織が甘くなりすぎるため表面に裏面を構成する繊維が露出したり、さらにひどい場合、多重織りを構成できない場合がある。また、カバーファクターが４５００を超えると多重織物であっても組織がきつくなりすぎるため組織ズレを起こすことができないことがある。そのため、カバーファクター２０００から３５００の範囲にすることがさらに好ましい態様である。
【００２７】
ここでカバーファクターは、次式にて表される。
カバーファクター＝Ｎ１（Ｄ１）1/2 ＋Ｎ２（Ｄ２）1/2
（式中、Ｎ１は経糸密度（本／２．５４ｃｍ）、Ｎ２は緯糸密度（本／２．５４ｃｍ）、    Ｄ１は経糸の繊度（ｄｔｅｘ）、Ｄ２は緯糸の繊度（ｄｔｅｘ）をそれぞれ表す。）
模紗組織織物を製織する織機については限定はなく、シャトル織機、レピア織機、ＡＪＬおよびＷＪＬ等用いることができる。
【００２８】
本発明の模紗組織織物は、ワーキングシャツや夏物ブラウス等の衣服に好適に用いられる。
【実施例】
【００２９】
次に実施例により本発明をさらに詳しく説明する。
【００３０】
［実施例１］
経緯糸としてポリエステル繊維６５％と綿３５％の混紡紡績糸（綿番手４５Ｓ）を用い、図１に示した織組織の二重織物をＡＪＬ作成した。作成した二重織物の仕上げ反の密度は、１８０×１３０本／２．５４ｃｍであり、カバーファクターは３５５０であった。その二重織物の通気度を測定したところ、２４ｃｃ／ｃｍ２・sであり、快適性を実感できるレベルであった。また、該織物の分光透過率を測定したところ１１％であり、防透け性も十分兼ね備えていた。
【００３１】
［実施例２］
実施例１で用いた混紡紡績糸に２００Ｔ／ｍの追撚を施したこと以外は、実施例１と同様にして二重織物を作成した。得られた二重織物の通気度を測定したところ、３０ｃｃ／ｃｍ２・sであり、快適性を実施例１体にさらに実感できるレベルであった。また、該織物の分光透過率を測定したところ１８％であり、防透け性も必要十分兼ね備えていた。
【００３２】
［比較例１］
実施例１で用いた混紡紡績糸を用い、平織組織にて、仕上げ反の密度１１５×８０本／２．５４ｃｍの織物を作成した。カバーファクターは２２３４であった。得られた織物の通気度を測定したところ１０ｃｃ／ｃｍ２・sしかなく、快適性を実感できなかった。ただし、分光透過率は１５％あり、防透け性は良好であった。
【００３３】
［比較例２］
実施例１で用いた混紡紡績糸を用い、図１の組織にて、仕上げ反の密度１００×７０本／２．５４ｃｍの織物を作成した。カバーファクターは１９４７であった。得られた織物の通気度を測定したところ４０ｃｃ／ｃｍ２・sであり快適性は良好であったが、分光透過率は６０％であり防透け性が不良であった。
【産業上の利用可能性】
【００３４】
本発明によれば、快適性と防透け性を兼ね備えた多重模紗組織織物が得られ、織物素材として新しい用途展開を図ることができる。
【図面の簡単な説明】
【００３５】
【図１】図１は、本発明の模紗組織織物の一例を示す組織図である。
【図２】図２は、本発明で基本組織として用いられる模紗組織図である。
【図３】図３は、本発明で基本組織として用いられる他の模紗組織図である。
【図４】図４は、本発明で基本組織として用いられる他の模紗組織図である。
【図５】図５は、本発明で基本組織として用いられる他の模紗組織図である。
【図６】図６は、本発明の模紗組織織物の他の例を示す組織図である。
【図１】
2006225806.tif 000003
【図２】
2006225806.tif 000004
【図３】
2006225806.tif 000005
【図４】
2006225806.tif 000006
【図５】
2006225806.tif 000007
【図６】
2006225806.tif 000008